(57)【要約】【課題】所望の粒径を有し、かつ半値幅が狭い高品質なナノ結晶を選択的かつ再現性良く形成させることが可能な製造方法を提供する。【解決手段】ヘキサデシルアミン、オクタデシルアミン、トリオクチルホスフィンオキサイド及びトリオクチルホスフィンを含む溶媒存在下で、Ｃｄ及びＺｎよりなる群から選択される少なくとも１種の原子の供給源と、Ｓｅ、Ｓ及びＴｅよりなる群から選択される少なくとも１種の原子の供給源とを混合し、特定の温度条件下で反応させて、ナノ結晶を形成させる工程、を含むナノ結晶の製造方法。【選択図】なし【特許請求の範囲】
【請求項１】
下記工程を含む、ナノ結晶の製造方法：
ヘキサデシルアミン、オクタデシルアミン、トリオクチルホスフィンオキサイド及びトリオクチルホスフィンを含む溶媒存在下で、Ｃｄ及びＺｎよりなる群から選択される少なくとも１種の原子の供給源と、Ｓｅ、Ｓ及びＴｅよりなる群から選択される少なくとも１種の原子の供給源とを混合し、２００〜２８０℃の温度条件下で反応させて、ナノ結晶を形成させる工程。
【請求項２】
前記工程において、２００℃より高い温度でナノ結晶を形成させる、請求項１に記載のナノ結晶の製造方法。
【請求項３】
請求項１又は２に記載の方法によって得られるナノ結晶。
【請求項４】
ＸＹからなり、半値幅が３０ｎｍ以下である、ナノ結晶（ここで、ＸはＣｄ及びＺｎから選択され、ＹはＳ、Ｓｅ及びＴｅから選択される）。
【請求項５】
量子収率が２０％以上である、請求項４に記載のナノ結晶。
【発明の詳細な説明】
【技術分野】
【０００１】
本発明は、ナノ結晶の製造方法に関する。詳細には、本発明は、半値幅が狭いナノ結晶の製造方法に関する。また、本発明は、半値幅が狭いナノ結晶に関する。また、本発明は、半値幅が狭くかつ量子効率の高いナノ結晶に関する。
【背景技術】
【０００２】
ナノマテリアルは、既存技術の高度化や新技術の開発を導くものとして、様々な分野において大きく期待されている。ナノマテリアルの一つである蛍光性の量子ドットは、高い輝度を示し、また従来の蛍光色素と比較して退色が遅いなどの利点を有する。また、量子ドットは、粒径や組成に応じて異なる蛍光色を発するという特徴を有する。このことから、量子ドットを、ＤＮＡやタンパク質等の生体分子の動態観察用プローブとして使用するなど、量子ドットのライフサイエンス分野における応用が期待されている。
【０００３】
これまでに、幾つかの量子ドットの製造方法が報告されている（非特許文献１〜５）。従来の量子ドットの製造方法の一つとして、ホットインジェクション法が例示される。例えばＣｄＳｅ量子ドットを製造する場合、ホットインジェクション法では、一定の反応温度において、シリンジ等を使用してＣｄ前駆体とＳｅ前駆体とを高速（通常はミリ秒スケール）で反応混合物に添加する。この際、ＣｄＳｅナノ結晶の形成速度は通常は２〜３分以内であり非常に速い。これに引き続き、さらに１０分程度で遅れた成長がみられ、その後反応が停止する。所望の大きさのＣｄＳｅナノ結晶を得るには、一定の時間に反応を停止させる必要があり、反応の停止にはメタノール、ブタノール、ヘキサンなどの有機溶媒が使用される。
【０００４】
しかしながら、このような方法では、ナノ結晶の形成速度が非常に速いことから所望の時間に正確に反応を停止させることが難しい。このため、幅広い粒径分布を有するナノ結晶が形成されやすく、従って、所望の粒径を有するナノ結晶の単離に手間や時間等を要する。また、従来の製造方法では、粒径及び品質の点で所望のナノ結晶を得るためには反応を複数回繰り返す必要があり、環境に排出される毒性物質の量も増加する。
【０００５】
このため、所望のナノ結晶を、選択的かつ再現性良く合成させることが可能なナノ結晶の製造方法が求められている。特に、ナノ結晶を生体分子の動態観察用プローブとして使用する場合には、所望の粒径を有し、かつ半値幅が狭い高品質なナノ結晶が、すなわちシャープな蛍光スペクトルを示すことが可能なナノ結晶が望まれる。
【先行技術文献】
【非特許文献】
【０００６】
【非特許文献１】Kortan, A. R. et al., “Nucleation and growth of CdSe on ZnS quantum crystallite seeds, and vice versa, in inverse micellar media”,  J. Am. Chem. Soc. (1990) 112(4), 1327-1332.
【非特許文献２】Murray, C.D. et al., “Synthesis and characterization of nearly monodisperse CdE (E=S, Se, Te) semiconductor nanocrystallites”,  J. Am. Chem. Soc. (1993) 115, 8706-8715.
【非特許文献３】Qu, L. and Peng, X., “Control of photoluminescence properties of CdSe nanocrystals in growth”, Am. Chem. Soc. (2002) 124(9), 2049-2055.
【非特許文献４】Xie, R. et al. , “Synthesis and characterization of highly luminescent CdSe-Core CdS/Zn0.5Cd0.5S/ZnS multishell nanocrystals”, J. Am. Chem. Soc. (2005) 127, 7480-7488.
【非特許文献５】Talapin, D.V. et al. , “Highly luminescent monodisperse CdSe and CdSe/ZnS nanocrystals synthesized in a hexadecylamine-trioctylphosphine oxide-trioctylphospine mixture”, Nano Lett. (2001) 1(4), 207-211.
【発明の概要】
【発明が解決しようとする課題】
【０００７】
本発明はホットインジェクション法による単一反応において、所望の粒径を有し、かつ半値幅が狭い高品質なナノ結晶を選択的かつ再現性良く形成させることが可能な製造方法を提供することを目的とする。また、本発明は、半値幅の狭いナノ結晶を提供することを目的とする。また、本発明は、半値幅が狭くかつ量子効率の高いナノ結晶を提供することを目的とする。
【課題を解決するための手段】
【０００８】
本発明者は、前記課題を解決すべく鋭意検討した結果、ヘキサデシルアミン（Hexadecyleamine（ＨＤＡ））、オクタデシルアミン（Octa-decyleamine（ＯＤＡ））、トリオクチルホスフィンオキサイド（Tri-octylephosphine oxide（ＴＯＰＯ））及びトリオクチルホスフィン（Tri-n-octylephosphine（ＴＯＰ））の溶媒存在下で、カドミウム（Ｃｄ）及び亜鉛（Ｚｎ）よりなる群から選択される少なくとも１種の原子の供給源と、セレン（Ｓｅ）、硫黄（Ｓ）及びテルル（Ｔｅ）よりなる群から選択される少なくとも１種の原子の供給源とを混合し、実質的に一定温度で反応させることによって、所望の粒径を有するナノ結晶を選択的に形成でき、その半値幅が狭いことを見出した。本発明はかかる知見に基づき、さらに検討を重ねることにより完成されたものであり、以下に掲げるものである。
項１．下記工程を含む、ナノ結晶の製造方法：
ヘキサデシルアミン、オクタデシルアミン、トリオクチルホスフィンオキサイド及びトリオクチルホスフィンを含む溶媒存在下で、Ｃｄ及びＺｎよりなる群から選択される少なくとも１種の原子の供給源と、Ｓｅ、Ｓ及びＴｅよりなる群から選択される少なくとも１種の原子の供給源とを混合し、２００〜２８０℃の温度条件下で反応させて、ナノ結晶を形成させる工程。
項２．前記工程において、２００℃より高い温度でナノ結晶を形成させる、項１に記載のナノ結晶の製造方法。
項３．前記工程において、供給源の混合が１０００ｒｐｍ以上の回転数で攪拌しながら行われる、項１又は２に記載のナノ結晶の製造方法。
項４．項１〜３のいずれかに記載の方法によって得られるナノ結晶。
項５．ＸＹからなり、半値幅が３０ｎｍ以下である、ナノ結晶（ここで、ＸはＣｄ及びＺｎから選択され、ＹはＳ、Ｓｅ及びＴｅから選択される）。
項６．量子収率が２０％以上である、項５に記載のナノ結晶。
【発明の効果】
【０００９】
本発明の製造方法によれば、所望の粒径を有するナノ結晶を選択的かつ再現性良く形成することができる。また、本発明の製造方法によれば、半値幅の狭いナノ結晶を形成することができる。すなわち、本発明の製造方法によれば、所望の蛍光色を発し、かつシャープなスペクトルを有する高品質なナノ結晶を選択的に得ることができる。
【００１０】
また、本発明の製造方法によれば、量子収率の高いナノ結晶を得ることができる。
【００１１】
また、本発明の製造方法によれば、反応時間を変更することにより、粒径すなわち蛍光色の異なる高品質なナノ結晶を容易に製造することができる。
【００１２】
また、本発明の製造方法によれば所望のナノ結晶を選択的かつ再現性良く製造できることから、環境に排出される毒性物質量を低減させることができる。
【００１３】
また、本発明のナノ結晶は、半値幅が狭く、従ってシャープな蛍光スペクトルを有するという利点を有する。また、本発明のナノ結晶は、量子収率が高いという利点を有する。
【発明を実施するための形態】
【００１４】
以下、本発明の製造方法について、より詳細に説明する。
１．溶媒
本発明のナノ結晶の製造方法は、下記工程を含む：
ヘキサデシルアミン、オクタデシルアミン、トリオクチルホスフィンオキサイド及びトリオクチルホスフィンを含む溶媒存在下で、Ｃｄ及びＺｎよりなる群から選択される少なくとも１種の原子の供給源と、Ｓｅ、Ｓ及びＴｅよりなる群から選択される少なくとも１種の原子の供給源とを混合し、２００〜２８０℃の温度条件下で反応させて、ナノ結晶を形成させる工程。
【００１５】
該工程で使用される溶媒は、ヘキサデシルアミン、オクタデシルアミン、トリオクチルホスフィンオキサイド及びトリオクチルホスフィンの４種全てを含む。
【００１６】
前記溶媒に対する前記４種の総量は、所望のナノ結晶が形成される限り制限されない。前記溶媒１００重量部あたり、前記４種が総量８０〜１００重量部が例示され、好ましくは９０〜１００重量部、さらに好ましくは９５〜１００重量部である。
【００１７】
前記４種の配合割合は所望のナノ結晶が形成される限り制限されないが、その配合割合は、ヘキサデシルアミン１００重量部に対して、オクタデシルアミン５０〜５００重量部、トリオクチルホスフィンオキサイド５０〜５００重量部、及びトリオクチルホスフィン４０〜５００重量部が例示される。これらの配合割合は、好ましくはヘキサデシルアミン１００重量部に対して、オクタデシルアミン５０〜４５０重量部、トリオクチルホスフィンオキサイド５０〜４５０重量部、及びトリオクチルホスフィン４０〜４５０重量部であり、さらに好ましくはヘキサデシルアミン１００重量部に対して、オクタデシルアミン１００〜４００重量部、トリオクチルホスフィンオキサイド１００〜４００重量部、及びトリオクチルホスフィン５０〜４００重量部である。
【００１８】
前記溶媒には、前記４種以外の溶媒が含まれていても良い。このような溶媒としては、前記４種以外の配位性溶媒、テトラデシルホスホン酸（ＴＤＰＡ）、ドデシルアミン（ＤＤＡ）、ジオクチルアミン（ＤＯＡ）等が例示される。前記４種以外の配位性溶媒としては、トリオクチルアミン（ＴＯＡ）、トリブチルホスフィン（ＴＢＰ）、ヘキシルホスホン酸（ＨＰＡ）、オクタデシルホスホン酸（ＯＤＰＡ）、オクタデシルアミン（ＯＤＡ）、オクタデセン（ＯＤＥ）、トリエチルオルトホルメート（ＴＥＯＦ）等が例示される。
【００１９】
前記４種以外の溶媒の配合量は、所望のナノ結晶が形成される限り制限されず、前記４種の配合量に応じて、適宜決定すればよい。
【００２０】
２．Ｃｄ及びＺｎよりなる群から選択される少なくとも１種の原子の供給源
本発明において使用されるＣｄ及びＺｎよりなる群から選択される少なくとも１種の原子の供給源としては、粉末状Ｃｄや粉末状Ｚｎ、ＣｄやＺｎの酸化物、塩、ならびに、これらを含む前駆溶液が例示される。
【００２１】
前記酸化物としては、ＣｄやＺｎの酸化状態の酸化物が広く使用できる。具体的には、酸化カドミウム、酸化亜鉛等が例示される。
【００２２】
また、前記塩としては、例えば有機酸塩として、酢酸塩、プロピオン酸塩、安息香酸等のモノカルボン酸塩；グリコール酸塩や乳酸塩等のヒドロキシカルボン酸塩、コハク酸塩等のジカルボン酸塩；クエン酸塩等のポリカルボン酸塩；ギ酸塩、メタンスルホン酸塩、トルエンスルホン酸塩等の脂肪族又は芳香族のスルホン酸塩等が挙げられる。その他、前記塩としては、アセチルアセトナート塩、リン酸塩、炭酸塩、炭酸水素塩、硝酸塩、硫酸塩、塩化物塩、臭化物酸塩、ヨウ化物塩、フッ化物塩、過塩素酸塩等が例示される。具体的には、酢酸カドミウム二水和物、アセチルアセトナートカドミウム水和物、硫酸カドミウム水和物、酢酸亜鉛二水和物、アセチルアセトナート亜鉛水和物、硫酸亜鉛水和物、ステアリン酸カドミウム水和物、オレイン酸カドミウム等が例示される。
【００２３】
これらのうち、好ましくは酢酸カドミウム二水和物、アセチルアセトナートカドミウム水和物、硫酸カドミウム水和物、ステアリン酸カドミウム、オレイン酸カドミウムであり、さらに好ましくはステアリン酸カドミウムである。
【００２４】
また、これらのうちオレイン酸カドミウム等の溶液は、それらをそのまま前駆溶液として使用してもよい。
【００２５】
前駆溶液としては、前記粉末状Ｃｄ、粉末状Ｚｎ、酸化物及び塩よりなる群から選択される少なくとも１種（以下、Ｃｄ等と称する場合がある）を溶媒と混合し、適宜調製された溶液が挙げられる。例えば、該前駆溶液は、前記Ｃｄ等と溶媒とを室温で混合した後、これらをより高温で十分に溶解させた後にさらに昇温させることにより調製される。該混合及び反応は、前記Ｃｄ等及び溶媒のいずれかが大気中で不安定である場合には、アルゴンや窒素など不活性ガス雰囲気下で行うことが望ましい。
【００２６】
ここで使用される溶媒としては、ヘキサデシルアミン、オクタデシルアミン、トリオクチルホスフィンオキサイド、トリオクチルホスフィンテトラデシルホスホン酸、ドデシルアミン、ジオクチルアミン、トリオクチルアミン、トリブチルホスフィン、トリオクチルホスフィン、ヘキシルホスホン酸、オクタデシルホスホン酸、オクタデシルアミン、オクタデセン、トリエチルオルトホルメートなどの配位性溶媒等が例示される。
【００２７】
該前駆溶液中の前記Ｃｄ等の配合割合は限定されない。前駆溶液中、前記Ｃｄ等が総量１５〜２５重量％が例示され、好ましくは１８〜２３重量％、さらに好ましくは２０〜２２重量％である。
【００２８】
また、Ｃｄ及びＺｎのうちＣｄが選択される場合、前駆溶液中、前駆溶液に含まれる前記粉末状Ｃｄ、Ｃｄの酸化物及び塩よりなる群から選択される少なくとの１種が総量１５〜２５重量％が例示され、好ましくは１８〜２３重量％、さらに好ましくは２０〜２２重量％である。
【００２９】
Ｚｎが選択される場合、前駆溶液に含まれる前記粉末状Ｚｎ、Ｚｎの酸化物及び塩よりなる群から選択される少なくとの１種の総量は、所望のナノ結晶が形成されることを限度として、上記記載を参考にして適宜設定すればよい。
【００３０】
本発明では、目的とするナノ結晶の種類、溶媒及び各種条件に応じて、ＣｄやＺｎを適宜選択すればよく、また前記粉末状形態、酸化物形態等を適宜選択すればよい。
【００３１】
３．Ｓｅ、Ｓ及びＴｅよりなる群から選択される少なくとも１種の物質の供給源
本発明において使用されるＳｅ、Ｓ及びＴｅよりなる群から選択される少なくとも１種の原子の供給源としては限定されず、以下のものが例示される。
【００３２】
Ｓｅ原子の供給源としては、粉末状Ｓｅ、酸化セレン等のＳｅの酸化物、塩、セレン化トリメチルシリル｛（ＴＭＳ）２Ｓｅ｝等のトリメチルシリル化合物、セレン化トリブチルホスフィン、セレン化トリオクチルホスフィン等の（Ｒ’）３ＰＹ’（Ｙ’はＳｅ、Ｒ’は同一または異なってＣ１〜Ｃ２０のアルキル基またはフェニル基を示す）で表されるＳｅのホスフィン化合物、セレンショット、セレノウレア、ジエチルセレニウム、ジエチルセレノカルバメート、セレン化テルリウム（以下、これらをＳｅ等と称する場合がある）、及びこれらを含む前駆溶液が例示される。
【００３３】
Ｓ原子の供給源としては、粉末状Ｓ、硫黄酸化物等のＳの酸化物、塩、硫化トリメチルシリル｛（ＴＭＳ）２Ｓ｝等のトリメチルシリル化合物、硫黄化トリブチルホスフィン、硫黄化トリオクチルホスフィン等の（Ｒ’）３ＰＹ’’（Ｙ’’はＳ、Ｒ’は同一または異なってＣ１〜Ｃ２０のアルキル基またはフェニル基を示す）で表されるＳのホスフィン化合物（以下、これらをＳ等と称する場合がある）、及びこれらを含む前駆溶液が例示される。
【００３４】
Ｔｅ原子の供給源としては、粉末状Ｔｅ、二酸化テルル等のＴｅの酸化物、塩、テルル化トリメチルシリル｛（ＢＤＭＳ）２Ｔｅ｝等のトリメチルシリル化合物、テルル化トリブチルホスフィン、テルル化トリオクチルホスフィン等の（Ｒ’）３ＰＹ’’’（Ｙ’’’はＴｅ、Ｒ’は同一または異なってＣ１〜Ｃ２０のアルキル基またはフェニル基を示す）で表されるＴｅのホスフィン化合物（以下、これらをＴｅ等と称する場合がある）、及びこれらを含む前駆溶液が例示される。
【００３５】
これらのうち、好ましくは、粉末状Ｓｅ、酸化セレン、セレン化トリブチルホスフィン、セレン化トリオクチルホスフィン、セレンショット、二酸化テルル、テルル化トリブチルホスフィン、テルル化トリオクチルホスフィン、セレン化テルリウム及びこれらを含む前駆溶液であり、さらに好ましくは、酸化セレン、セレン化トリオクチルホスフィン、セレン化テルリウム、及びこれらを含む前駆溶液が例示される。
【００３６】
なお、セレン化トリオクチルホスフィン、セレン化テルリウム等の溶液は、それらをそのまま前駆溶液として使用してもよい。
【００３７】
前駆溶液としては、前記Ｓｅ等、Ｓ等及びＴｅ等よりなる群から選択される少なくとも１種を溶媒と混合し、適宜調製された溶液が挙げられる。例えば、該前駆溶液は、前記Ｓｅ等、Ｓ等及びＴｅ等よりなる群から選択される少なくとも１種と溶媒とを室温で混合した後、これらをより高温で反応させた後に室温に降温させることにより調製される。該混合及び反応は、前記Ｓｅ等、Ｓ等及びＴｅ等ならびに溶媒のいずれかが大気中で不安定である場合には、アルゴンや窒素など不活性ガス雰囲気下で行うことが望ましい。
【００３８】
ここで使用される溶媒としては、ヘキサデシルアミン、オクタデシルアミン、トリオクチルホスフィンオキサイド、トリオクチルホスフィン、トリブチルホスフィンなどの配位性溶媒等が例示される。
【００３９】
詳細には、例えば、粉末状Ｓｅとトリオクチルホスフィンとを混合、反応させる工程を経ることにより、前駆溶液としてセレン化トリオクチルホスフィンが得られる。他の前駆溶液を得る場合も同様にして行えばよい。
【００４０】
該前駆溶液中の前記Ｓｅ等、Ｓ等及びＴｅ等の配合割合は限定されない。前駆溶液中、前記Ｓｅ等、Ｓ等及びＴｅ等が総量０．０８〜１．８モル／Ｌが例示され、好ましくは１〜１．６モル／Ｌ、さらに好ましくは１．２〜１．５モル／Ｌである。
【００４１】
また、Ｓｅ、Ｓ及びＴｅのうちＳｅが選択される場合、前駆溶液中、前記Ｓｅ等が総量０．０８〜１．８モル／Ｌが例示され、好ましくは１〜１．６モル／Ｌ、さらに好ましくは１．２〜１．５モル／Ｌである。
【００４２】
また、Ｓｅ、Ｓ及びＴｅのうちＳが選択される場合、前駆溶液に含まれる前記Ｓ等の総量は、所望のナノ結晶が形成されることを限度として、前記記載を参考にして適宜設定すればよい。
【００４３】
同様に、Ｓｅ、Ｓ及びＴｅのうちＴｅが選択される場合、前駆溶液に含まれる前記Ｔｅ等の総量は、所望のナノ結晶が形成されることを限度として、前記記載を参考にして適宜設定すればよい。
【００４４】
本発明では、目的とするナノ結晶の種類、溶媒及び各種条件に応じて、Ｓｅ、Ｓ、Ｔｅを適宜選択すればよく、また前記粉末状形態、酸化物形態等を適宜選択すればよい。
【００４５】
４．混合及び反応
本発明の製造方法では、ヘキサデシルアミン、オクタデシルアミン、トリオクチルホスフィンオキサイド及びトリオクチルホスフィンを含む溶媒存在下で、Ｃｄ及びＺｎよりなる群から選択される少なくとも１種の原子の供給源と、Ｓｅ、Ｓ及びＴｅよりなる群から選択される少なくとも１種の原子の供給源とを混合し、２００〜２８０℃の温度条件下で反応させて、ナノ結晶を形成させる。
【００４６】
前記供給源の混合比率は、目的とするナノ結晶の種類、使用する供給源の種類、反応条件等に応じて適宜決定することができる。例えば、これらの混合比率としては、Ｃｄ及びＺｎよりなる群から選択される少なくとも１種の原子１モルに対し、Ｓｅ、Ｓ及びＴｅよりなる群から選択される少なくとも１種の原子が通常０．０８〜１．８モル、好ましくは１〜１．６モル、さらに好ましくは１〜１．５モルとなる割合が例示できる。
【００４７】
また、前記供給源と前記溶媒の混合比率も、目的とするナノ結晶の種類、使用する供給源の種類、反応条件、さらに使用される溶媒の種類等に応じて適宜決定することができる。例えば、前記溶媒１０モルに対して、前記Ｃｄ及びＺｎよりなる群から選択される少なくとも１種の原子とＳｅ、Ｓ及びＴｅよりなる群から選択される少なくとも１種の原子の総モル量が、０．１６〜３．６モル、好ましくは１〜３．３モル、さらに好ましくは１．５〜３.２モルとなる割合が例示できる。
【００４８】
このような条件下で混合及び反応を実施することにより、所望の粒径を有し、かつ半値幅が狭い高品質なナノ結晶を選択的かつ再現性良く形成させることができる。すなわち、このような条件下で混合及び反応を実施することにより、所望の蛍光色を発し、かつシャープなスペクトルを有する高品質なナノ結晶を選択的に得ることができる。
【００４９】
また、前記混合及び反応は、２００〜２８０℃の温度条件下で、実質的に一定の温度で実施されるが、より高い量子収率を備えたナノ結晶を得られる点から、前記混合及び反応は、好ましくは２００℃より高い実質的に一定の温度で実施され、より好ましくは２２０〜２６０℃の温度条件下で、実質的に一定の温度で実施される。
【００５０】
また、前記混合及び反応は、攪拌しながら実施することが望ましい。攪拌速度は前記高品質なナノ結晶が得られる限り制限されないが、より高い量子収率を備えたナノ結晶を得られる点から、例えばスターラーの回転数８００ｒｐｍ以上が例示でき、好ましくは８００〜１５００ｒｐｍ、さらに好ましくは９００〜１３００ｒｐｍ、特に好ましくは１０００〜１３００ｒｐｍである。
【００５１】
また、使用する供給源及び溶媒のいずれかが大気中で不安定である場合には、前記混合及び反応は、アルゴンや窒素など不活性ガス雰囲気下で行うことが望ましい。
【００５２】
当該反応に要する時間は、使用する供給源の種類、溶媒の種類、反応温度等に応じて、また目的とするナノ結晶の粒径に応じて適宜することができる。反応時間の一例としては、前記供給源と溶媒との混合後、１０〜３００秒、好ましくは２０〜２００秒、さらに好ましくは３０〜１５０秒が例示できる。
【００５３】
反応の終了方法は、反応を停止できる限り制限されず、均一な粒径を有するナノ結晶が得られる点で、該反応を迅速に停止させることが好ましい。当該反応の終了方法としては、前記供給源及び溶媒を混合して反応させることにより得られた液を有機溶媒と接触させることにより急速に冷却する方法が例示できる。有機溶媒としては、メタノール、ブタノール、ヘキサン、トルエン等が例示される。このように目的の時間に反応を迅速に停止させることにより、均一な粒径を有し、かつ半値幅が狭い高品質なナノ結晶を選択的かつ再現性良く形成させることができる。すなわち、このような条件下で混合及び反応を実施することにより、所望の蛍光色を発し、かつシャープなスペクトルを有する高品質なナノ結晶を選択的に得ることができる。
【００５４】
得られたナノ結晶の回収方法も限定されない。例えば、前記反応停止後の液を遠心分離し、上清にブタノールを添加し、合成時の溶媒及び反応副産物を除いて、さらにメタノールを添加することにより沈殿させて、沈殿物を回収することで、ナノ結晶が分散した液を回収できる。
【００５５】
５．ナノ結晶
前記製造方法により、Ｃｄ及びＺｎよりなる群から選択される少なくとも１種の原子、及びＳｅ、Ｓ及びＴｅよりなる群から選択される少なくとも１種の原子を含有するナノ結晶が得られる。
【００５６】
該ナノ結晶は、ＸＹで表すことができ、ここで、ＸはＣｄ及びＺｎから選択され、ＹはＳ、Ｓｅ及びＴｅから選択される。
【００５７】
このようにして得られるナノ結晶は、平均粒径の−０．４〜＋０．４％範囲内に、全結晶の８５％以上、好ましくは９０〜１００％、さらに好ましくは９５〜１００％が含まれている。なお、ここで粒径は各ナノ結晶分画の吸収スペクトルから、下記式に従って計算して求めた。
【００５８】
【数１】
2011131350.tif 000002
該式は、Yu, W. W. et al., “Experimental determination of the extinction coefficient of CdTe, CdSe, and CdS nanocrystals”, X. Chem. Mater. (2003) 15(4), 2854-2860に基づいた。
【００５９】
該ナノ結晶は前述したように粒径が均一であり、半値幅が狭く、シャープな蛍光スペクトルを示すという特徴を有する。より好ましい該ナノ結晶の半値幅は、３０ｎｍ以下、より好ましくは２３〜２８ｎｍ、さらに好ましくは２３〜２５ｎｍである。ここで半値幅とはある波長で最大の蛍光強度の５０％の値の（蛍光）スペクトル幅のことで半値全幅を意味する。
【００６０】
また、より好ましいナノ結晶は、優れた量子収率を備えており、１５％以上、好ましくは１８〜５０％、さらに好ましくは２０〜５０％、特に好ましくは２１〜５０％の量子収率を備えている。ここで、「量子収率」とは、最大吸収波長の光を照射した際に、吸収した光の量に対して発する光の量の割合（％）である。具体的には、ＣｄＳｅナノ結晶の場合であれば、４２０ｎｍの光を該粒子に照射した際に、吸収した光の量に対して発する光の量の割合（％）である。
【実施例】
【００６１】
以下、本発明を実施例によりさらに詳細に説明するが、本発明は、これらの例によってなんら限定されるものではない。なお、ここで、トリオクチルホスフィンは１ｍｌ＝約０．８３ｇとして計算される。
実施例１
本実施例ではＣｄＳｅナノ結晶を製造した。
【００６２】
１．溶媒
ヘキサデシルアミン（HDA）、オクタデシルアミン（ODA）、トリオクチルホスフィンオキサイド（TOPO）及びトリオクチルホスフィン（TOP）からなる溶媒を使用した。これら４種の配合割合はHDA：ODA：TOPO：TOP＝１：１：３：４（HDA１ｇ、ODA１ｇ、TOPO３ｇ、TOP４ｍｌ）とした。
【００６３】
２．Ｃｄ供給源
Ｃｄ供給源として、ステアリン酸カドミウム（Cadmium stearate、和光純薬工業株式会社製）を使用した。
【００６４】
３．Ｓｅ供給源
Ｓｅ供給源として、セレン化トリオクチルホスフィン（Tri-n-octylphosphine selenide；TOP-Se, Lancaster）溶液（前駆溶液）を使用した。該前駆溶液は、次のようにして調製した。Ｓｅ粉末（0.7896 g, 10 mM, Aldrich）をＴＯＰ（7.413 g, 20 mM）溶液に溶解して、100℃でアルゴン雰囲気下2時間インキュベートとした後、反応溶液の温度を室温まで下げることにより、セレン化トリオクチルホスフィン溶液を調製した。なお、該前駆溶液中、Ｓｅは1.36モル／Ｌである。
【００６５】
４．混合及び反応
前述のステアリン酸カドミウム1.03g(1.36nmol)、ならびにHDA、ODA、TOPO及びTOPを入れた三ツ口フラスコ（１００ml）を合成装置にセットアップし、１００℃に温度設定したオイルバスに浸し、撹拌しながらこれらを十分に溶解させた。脱気、アルゴンガス置換を十分に行った後、オイルバスの温度を２４０℃に調整し、１０分間安定させた。スターラーを一定の回転数に上げた後、TOP-Se 1mlをシリンジを用いてフラスコ内の中央部へ向かって一気に注入し、反応をスタートさせた。目的の時間が経った時、迅速にオイルバスを離し、三ツ口フラスコを９９．８％メタノール溶液に接触させることにより急冷して、結晶が成長する反応を止めた。
【００６６】
なお、ここで、ＣｄとＳｅとのモル比は、１：１であり、溶媒１０モルに対するＣｄ原子とＳｅ原子の総モル量は２〜３モルである。
【００６７】
得られたナノ結晶分画について、分光測光法及び分光蛍光分析法により特徴付けを行った。ＵＶ／ＶＩＳ吸収スペクトルはJASCO U-500（日本分光株式会社製）を、また、ホトルミネセンス（ＰＬ）スペクトルはFluoromax-4（株式会社堀場製作所製）を、用いてそれぞれ測定した。
【００６８】
なお、目的の反応時間は、前記TOP-Se注入後４０秒、６０秒、９０秒とし、それぞれ３回ずつ行った。また、回転数は、反応時間４０秒、６０秒、９０秒のいずれにおいても１０００ｒｐｍとした。平均粒径±標準偏差は、これら３回の各ナノ結晶分画の吸収スペクトルから、下記式に従って計算して求めた。
【００６９】
【数２】
2011131350.tif 000003
該式は、Yu, W. W. et al., “Experimental determination of the extinction coefficient of CdTe, CdSe, and CdS nanocrystals”, X. Chem. Mater. (2003) 15(4), 2854-2860に基づいた。
【００７０】
５．結果
結果を以下に示す。下記表１は注入後４０秒、表２は注入後６０秒、表３は注入後９０秒で反応を停止させた結果を示す。
【００７１】
【表１】
2011131350.tif 000004
この結果から、本発明の製造方法によれば、３回の実験のいずれにおいても、半値幅の狭いＣｄＳｅナノ結晶が得られていることがわかった。また、本発明の製造方法によれば、波長の点でも、粒径の点でも、３回の実験間における標準偏差が非常に優れていることがわかった。
【００７２】
【表２】
2011131350.tif 000005
この結果から、本発明の製造方法によれば、３回の実験のいずれにおいても、半値幅の狭いＣｄＳｅナノ結晶が得られていることがわかった。また、本発明の製造方法によれば、波長の点でも、粒径の点でも、３回の実験間における標準偏差が非常に優れていることがわかった。
【００７３】
【表３】
2011131350.tif 000006
この結果から、本発明の製造方法によれば、３回の実験のいずれにおいても、半値幅の狭いＣｄＳｅナノ結晶が得られていることがわかった。また、本発明の製造方法によれば、波長の点でも、粒径の点でも、３回の実験間における標準偏差が非常に優れていることがわかった。
【００７４】
以上のことから、本発明のナノ結晶の製造方法によれば、いずれの反応時間においても、狭い半値幅を有し、かつシャープな蛍光スペクトルを示すナノ結晶を安定して、すなわち選択的かつ再現性良く製造できることがわかった。
【００７５】
実施例２〜９
本実施例では、溶媒及び反応時間を変化させることにより、複数種のＣｄＳｅナノ結晶を製造した。
【００７６】
１．溶媒
ヘキサデシルアミン（HDA）、オクタデシルアミン（ODA）、トリオクチルホスフィンオキサイド（TOPO）及びトリオクチルホスフィン（TOP）からなる溶媒を使用した。各実施例におけるこれら４種の配合割合及び配合量は、後述する表４に示す。
【００７７】
２．Ｃｄ供給源
Ｃｄ供給源として、実施例１と同じステアリン酸カドミウムを使用した。
【００７８】
３．Ｓｅ供給源
Ｓｅ供給源として、実施例１と同じセレン化トリオクチルホスフィンを使用した。
【００７９】
４．混合及び反応
実施例１と同様にして、前述のステアリン酸カドミウム1.03g(1.36nmol) 、HDA、ODA 、TOPO及びTOPを入れた三ツ口フラスコ（１００ml）を合成装置にセットアップし、１００℃に温度設定したオイルバスに浸し、撹拌しながらこれらを十分に溶解させた。脱気、アルゴンガス置換を十分に行った後、オイルバスの温度を２４０℃に調整し、１０分間安定させた。スターラーの回転数を１０００rpmに上げた後、TOP-Se 1mlをシリンジを用いてフラスコ内の中央部へ向かって一気に注入し、反応をスタートさせた。目的の時間が経った時、迅速にオイルバスを離し、急冷して、結晶が成長する反応を止めた。反応の停止は、実施例１と同様にして行った。目的の反応時間は、後述する結果に示す。
【００８０】
得られたナノ結晶分画について、実施例１と同様にして、分光測光法及び分光蛍光分析法により特徴付けを行った。
【００８１】
また、量子収率は、ローダミン6G（ピーク波長：530nm）、ローダミンB（ピーク波長：540nm）、スルホローダミン101（ピーク波長:570nm）を標準物質（吸収を１００％）としてクロロホルム中の積算発光比から算出した。  
なお、各反応時間につき、それぞれ３回ずつナノ結晶を製造し、下記表４には３回の平均値を示した。
【００８２】
５．結果
結果を表４に示す。
【００８３】
【表４】
2011131350.tif 000007
結果から、溶媒中のHDA、ODA、TOPO及びTOPの配合割合及び反応時間を変化させることにより、様々な波長、半値幅、量子収率を示すＣｄＳｅを合成できることが判明した。
また、結果から、本発明の製造方法によれば、半値幅の狭いＣｄＳｅナノ結晶が得られることがわかった。特に実施例２ではその半値幅は反応時間４０秒で２６ｎｍ、反応時間６０秒で２７ｎｍ、反応時間９０秒で２８ｎｍと優れていた。また、実施例９でもその半値幅は反応時間４０秒で２４ｎｍ、反応時間６０秒で２４ｎｍ、反応時間９０秒で２３ｎｍと優れていた。
【００８４】
実施例１０
本実施例では、反応時間３０秒において、混合及び反応時の回転数を変化させることにより、複数種のＣｄＳｅナノ結晶を製造した。
【００８５】
１．溶媒
ヘキサデシルアミン（HDA）、オクタデシルアミン（ODA）、トリオクチルホスフィンオキサイド（TOPO）及びトリオクチルホスフィン（TOP）からなる溶媒を使用した。これらの配合割合は実施例１と同様である。
【００８６】
２．Ｃｄ供給源
Ｃｄ供給源として、実施例１と同じステアリン酸カドミウムを使用した。
【００８７】
３．Ｓｅ供給源
Ｓｅ供給源として、実施例１と同じセレン化トリオクチルホスフィンを使用した。
【００８８】
４．混合及び反応
実施例１と同様にして、前述のステアリン酸カドミウム1.03g(1.36nmol)、HDA、ODA、TOPO及びTOPを入れた三ツ口フラスコ（１００ml）を合成装置にセットアップし、１００℃に温度設定したオイルバスに浸し、撹拌しながらこれらを十分に溶解させた。脱気、アルゴンガス置換を十分に行った後、オイルバスの温度を２４０℃に調整し、１０分間安定させた。スターラーの回転数を表５に示す回転数に上げた後、TOP-Se 1mlをシリンジを用いてフラスコ内の中央部へ向かって一気に注入し、反応をスタートさせた。注入後４０秒が経った時、迅速にオイルバスを離し、急冷して、結晶が成長する反応を止めた。反応の停止は、実施例１と同様にして行った。
【００８９】
得られたナノ結晶分画について、実施例１と同様にして、分光測光法及び分光蛍光分析法により特徴付けを行った。また、量子収率も実施例２と同様にして算出した。表５には３回の平均値を示す。
【００９０】
５．結果
結果を表５に示す。
【００９１】
【表５】
2011131350.tif 000008
【００９２】
実施例１１
本実施例では、反応時間６０秒において、混合及び反応時の回転数を変化させることにより、複数種のＣｄＳｅナノ結晶を製造した。
【００９３】
１．溶媒
ヘキサデシルアミン（HDA）、オクタデシルアミン（ODA）、トリオクチルホスフィンオキサイド（TOPO）及びトリオクチルホスフィン（TOP）からなる溶媒を使用した。これらの配合割合は実施例１と同様である。
【００９４】
２．Ｃｄ供給源
Ｃｄ供給源として、実施例１と同じステアリン酸カドミウムを使用した。
【００９５】
３．Ｓｅ供給源
Ｓｅ供給源として、実施例１と同じセレン化トリオクチルホスフィンを使用した。
【００９６】
４．混合及び反応
実施例１と同様にして、前述のステアリン酸カドミウム1.03g(1.36nmol) 、HDA、ODA、TOPO及びTOPを入れた三ツ口フラスコ（１００ml）を合成装置にセットアップし、１００℃に温度設定したオイルバスに浸し、撹拌しながらこれらを十分に溶解させた。脱気、アルゴンガス置換を十分に行った後、オイルバスの温度を２４０℃に調整し、１０分間安定させた。スターラーの回転数を表６に示す回転数において、TOP-Se 1mlをシリンジを用いてフラスコ内の中央部へ向かって一気に注入し、反応をスタートさせた。注入後６０秒が経った時、迅速にオイルバスを離し、急冷して、結晶が成長する反応を止めた。反応の停止は、実施例１と同様にして行った。
【００９７】
得られたナノ結晶分画について、実施例１と同様にして、分光測光法及び分光蛍光分析法により特徴付けを行った。また、量子収率も実施例２と同様にして算出した。表６には３回の平均値を示す。
【００９８】
５．結果
結果を表６に示す。
【００９９】
【表６】
2011131350.tif 000009
表６中、「５００→１０８０」は、TOP-Seをフラスコ内の中央部へ向かって一気に注入した後に、回転数を直ぐに５００から１０８０ｒｐｍに上昇させたことを示す。
【０１００】
実施例１２
本実施例では、反応時間９０秒において、混合及び反応時の回転数を変化させることにより、複数種のＣｄＳｅナノ結晶を製造した。
【０１０１】
１．溶媒
ヘキサデシルアミン（HDA）、オクタデシルアミン（ODA）、トリオクチルホスフィンオキサイド（TOPO）及びトリオクチルホスフィン（TOP）からなる溶媒を使用した。これらの配合割合は実施例１と同様である。
【０１０２】
２．Ｃｄ供給源
Ｃｄ供給源として、実施例１と同じステアリン酸カドミウムを使用した。
【０１０３】
３．Ｓｅ供給源
Ｓｅ供給源として、実施例１と同じセレン化トリオクチルホスフィンを使用した。
【０１０４】
４．混合及び反応
実施例１と同様にして、前述のステアリン酸カドミウム1.03g(1.36nmol) 、HDA、ODA 、TOPO及びTOPを入れた三ツ口フラスコ（１００ml）を合成装置にセットアップし、１００℃に温度設定したオイルバスに浸し、撹拌しながらこれらを十分に溶解させた。脱気、アルゴンガス置換を十分に行った後、オイルバスの温度を２４０℃に調整し、１０分間安定させた。スターラーの回転数を表７に示す回転数に上げた後、TOP-Se 1mlをシリンジを用いてフラスコ内の中央部へ向かって一気に注入し、反応をスタートさせた。注入後９０秒が経った時、迅速にオイルバスを離し、急冷して、結晶が成長する反応を止めた。反応の停止は、実施例１と同様にして行った。
【０１０５】
得られたナノ結晶分画について、実施例１と同様にして、分光測光法及び分光蛍光分析法により特徴付けを行った。また、量子収率も実施例２と同様にして算出した。表７には３回の平均値を示す。
【０１０６】
５．結果
結果を表７に示す。
【０１０７】
【表７】
2011131350.tif 000010
表７中、「４００→１０５０」は、TOP-Seをフラスコ内の中央部へ向かって一気に注入した後に、回転数を直ぐに４００から１０５０ｒｐｍに上昇させたことを示す。
【０１０８】
実施例１３
混合及び反応時の温度を２００℃、回転数を１０３８ｒｐｍとする以外は実施例９と同様にしてＣｄＳｅナノ結晶を製造した。その結果を以下に示す。
【０１０９】
【表８】
2011131350.tif 000011
以上の結果から、本発明の製造方法によれば、半値幅の狭いＣｄＳｅナノ結晶が得られることがわかった。
なお、実施例１３と前述の実施例９の結果より、混合及び反応温度が２００℃より高い場合のほうが、量子収率の高いナノ結晶が得られることがわかった。
【０１１０】
比較例１
オクタデシルアミン（ODA）、トリオクチルホスフィンオキサイド（TOPO）及びトリオクチルホスフィン（TOP）からなる溶媒を使用した。これら３種の配合割合はODA：TOPO：TOP＝１：３：４（ODA１ｇ、TOPO３ｇ、TOP４ｍｌ）とした。また、混合及び反応時の回転数を１０５８ｒｐｍとした。これら以外は実施例２と同様にしてＣｄＳｅナノ結晶を製造した。その結果を以下に示す。
【０１１１】
【表９】
2011131350.tif 000012